Brevet FR2954331A1 — publié le 20110624

COMPOSITIONS A BASE DE MATIERE VEGETALE ET DE FIBRES SYNTHETIQUES ET PROCEDE DE PREPARATION DE TELLES COMPOSITIONS. La présente invention concerne de nouvelles compositions comprenant une composition thermoplastique à base de polyoléfine et d'amidon plastifié (a) et des fibres synthétiques (b). Elle concerne également un procédé de préparation de ces compositions. On entend par « composition thermoplastique » dans la présente invention une composition qui, de manière réversible, se ramollit sous l'action de la chaleur et se durcit en se refroidissant. Elle présente au moins une température dite de transition vitreuse (Tg) en dessous de laquelle la fraction amorphe de la composition est à l'état vitreux cassant, et au-dessus de laquelle la composition peut subir des déformations plastiques réversibles. La température de transition vitreuse ou l'une, au moins, des températures de transition vitreuse, de la composition thermoplastique à base d'amidon de la présente invention est de préférence comprise entre -120 °C et 150°C. Cette composition thermoplastique présente une aptitude à être mise en forme par les procédés utilisés traditionnellement dans les industries de transformation des matières plastiques, des textiles ou du bois, tels que l'extrusion, l'injection, le moulage, le 2 0 rotomoulage, le thermoformage, le soufflage, le filage, le calandrage ou le pressage. Sa viscosité, mesurée à une température de 100 °C à 200°C, est généralement comprise entre 10 et 106 Pa.s De préférence, ladite composition thermoplastique est «thermo-fusible», c'est-à-dire qu'elle peut être mise en forme sans application de forces de cisaillement 25 importantes, c'est-à-dire par simple écoulement ou par simple pressage de la matière fondue. Sa viscosité, mesurée à une température de 100°C à 200°C, est généralement comprise entre 10 et 103 Pa.s. Sous le terme « fibres synthétiques», on entend au sens de la présente invention une composition obtenue par une mise en forme, suite notamment à une 3 0 fusion ou une pyrolyse, d'une matière d'origine minérale, fossile ou organique, en fibres de diamètre de 2 à 35 microns et de longueur variable. Ces fibres synthétiques présentent de préférence un haut module spécifique, compris entre 25 et 230 GPa.m3/kg et sont en particulier de nature siliceuse (fibres de verre), de nature carbonée (fibres de carbone), de nature métallique (fibres d'acier ou d'aluminium) ou de nature polymérique de synthèse (fibres de PET, PBT, PS, PP, PA, PLA, PU, aramides). Cette définition exclut de fait les fibres végétales, c'est-à-dire les fibres telles que présentes dans la nature, notamment dans les plantes. Dans les contextes environnementaux et économiques actuels, de raréfaction des réserves pétrolières et gazières dont sont issues les matières plastiques traditionnelles appelées également pétro-plastiques par opposition aux bioplastiques à base de ressources renouvelables, de perturbations climatiques dues à l'effet de serre et du réchauffement planétaire, de l'état de l'opinion publique en quête d'un développement durable et de produits plus naturels, plus propres, plus sains, recyclables et moins dispendieux en énergie, et de l'évolution des réglementations et des fiscalités, il est nécessaire de disposer de nouvelles compositions issues de ressources renouvelables qui soient à la fois compétitives, conçues dès l'origine pour n'avoir que peu ou pas d'impacts négatifs sur l'environnement et techniquement aussi performantes que les matériaux préparés à partir de matières premières traditionnelles et d'origine fossile. 2 0 Dans cet esprit, différentes voies ont été explorées depuis plusieurs dizaines d'années déjà, consistant à introduire des matières bio-sourcées comme renforts dans des résines pétro-plastiques et notamment dans les polyoléfines. Ces dernières présentent les avantages d'être produites en très larges volumes à des prix relativement bas, de présenter des éco-profils assez intéressants au regard de l'environnement, 25 d'être incinérables sans production de gaz toxiques contrairement au PVC par exemple et d'être recyclables industriellement. Dans ce contexte, parmi les renforts retenus pour les résines pétro-plastiques, de nombreux travaux ont porté sur l'incorporation de fibres végétales, comme en particulier les fibres de lin et de chanvre, les fibres de paille de céréales, les fibres de 3 0 kénaf, les fibres de bois, les fibres cellulosiques (rayon), dans les résines pétro- plastiques comme en particulier dans le polypropylène. On obtient ainsi des produits appelés couramment composites ou compounds de fibres naturelles. On pourra se référer par exemple à la thèse suivante : "Interfacial Interactions in Fiber Reinforced Thermoplastic Composites " par Livia Dànyàdi , Laboratory of Plastics and Rubber Technology Department of Physical Chemistry and Materials Science Budapest University of Technology and Economics, Institute of Materials and Environmental Chemistry Chemical Research Center Hungarian Academy of Sciences ; 2009 . Cette opération de compoundage est aujourd'hui assez bien maîtrisée bien que de nombreuses études soient encore menées en vue d'améliorer la production et les caractéristiques de ces composites. Toutefois l'introduction de telles fibres végétales n'est pas aisée compte tenu que ces fibres végétales sont généralement à la fois très riches en eau et très hydrophiles alors que les résines sont quasiment anhydres et de nature hydrophobe. De fait, il est courant d'introduire des produits de synthèse, généralement d'origine pétrolière, en tant qu'agents dispersants, agents compatibilisants et/ou agents couplants, entre les résines et les fibres végétales. Par ailleurs, l'incorporation de fibres végétales dans des résines pétro-plastiques se heurte au problème de la forte instabilité des fibres végétales dans les conditions usuelles de température et de cisaillement appliquées pour la transformation et la mise en oeuvre 2 0 de ces résines pétro-plastiques. En effet, même en présence d'agents stabilisants spécifiques, les fibres végétales demeurent très sensibles au cisaillement, à la chaleur, à la lumière et aux microorganismes. De plus, une déshydratation ou un séchage de ces fibres favorable à leur incorporation ou à leur compatibilité aux résines, s'accompagne d'une perte conséquente de leur pouvoir renforçant. De fait, de façon générale, même 2 5 par introduction de quantités pouvant dépasser 40%, le renforcement attendu des propriétés mécaniques des résines par les fibres végétales introduites à la place de fibres de verre par exemple, reste insuffisant pour pouvoir convenir à de nombreuses applications. D'autres travaux ont portés sur l'incorporation de ces mêmes fibres végétales 3 0 dans des résines bio-sourcées, comme en particulier les polylactates (PLA). On obtient ainsi des compositions appelées bio-composites, présentant alors des caractéristiques encore plus insuffisantes et plus insatisfaisantes que les composites de pétro-plastiques et de fibres végétales, pour remplir les cahiers des charges d'un grand nombre d'applications. De fait, la Demanderesse a fait le constat qu'il existe un besoin de disposer de nouvelles compositions qui présentent réellement des propriétés thermomécaniques similaires aux résines pétro-plastiques renforcés par des fibres synthétiques voire même des propriétés améliorées par rapport à celles-ci, tout en utilisant au maximum des ressources renouvelables à courte échéance comme l'amidon et en réduisant les besoins en énergie pour la fabrication, le transport, la transformation et voire aussi le recyclage de telles compositions. Après maints essais, la Demanderesse a fait le constat qu'il était préférable de suivre une voie nouvelle et totalement différente de celle suivie dans les travaux menés depuis des années pour préparer des composites à base de ressources renouvelables disposant à la fois des hauts modules en fraction, des hauts modules en flexion et de hautes résiliences au choc, en partant du principe qu'il est préférable d'utiliser une composition thermoplastique bio-sourcée adaptée à ce besoin et des fibres synthétiques de très hauts modules spécifiques, plutôt que de retenir une polyoléfine renforcée avec des fibres végétales ou des charges biosourcées. 2 0 La présente invention apporte une solution nouvelle et avantageuse aux problèmes énoncés ci-dessus en proposant de nouvelles compositions à base en matière végétale et de fibres synthétiques, présentant des propriétés mécaniques au moins comparables aux résines de polyoléfines renforcées du marché. Plus précisément, selon la présente invention, ces compositions à base de 2 5 matière végétale et de fibres synthétiques comprennent: - au moins 10 % en poids et au plus 95 % en poids d'une composition thermoplastique (a) comprenant au moins une polyoléfine et au moins un amidon thermoplastique et, - au moins 5 % en poids et au plus 90 % en poids de fibres synthétiques (b) de diamètre compris entre 2 et 35 microns et de module spécifique compris entre 25 et 3 0 230 GPa.m3/kg. La Demanderesse a en effet constaté après de nombreux travaux que, de façon surprenante et inattendue, l'utilisation de la composition thermoplastique (a) particulière, au lieu d'une composition constituée uniquement de polyoléfine, permettait contre toute attente d'obtenir des propriétés mécaniques équivalentes voire meilleures. Sans vouloir se lier à une quelconque théorie, la Demanderesse pense que l'amidon thermoplastique se comporte à la manière d'un agent de compatibilisation ou de couplage entre la composition thermoplastique (a) et les fibres synthétiques (b) en agissant sur l'adhésion aux fibres et la compatibilité de tels mélanges. De plus, la Demanderesse a pu constater que la composition thermoplastique (a) présente, comparativement aux polyoléfines, d'excellentes propriétés d'interaction et d'adhésion vis-à-vis des fibres synthétiques, notamment vis-à-vis des fibres de verre ou de carbone, de sorte que cette composition thermoplastique (a) peut constituer également à part entière, une composition adhésive ou de collage de fibres synthétiques (b). Par « amidon thermoplastique », on entend au sens de l'invention un état dans lequel l'amidon n'est plus dans un état granulaire, c'est à dire dans un état où il n'est plus dans un état en granules semi-cristallins caractéristique de l'état dans lequel il est naturellement présent dans les organes et tissus de réserve des végétaux supérieurs, en particulier dans les graines de céréales, les graines de légumineuses, les tubercules de 2 0 pomme de terre ou de manioc, les racines, les bulbes, les tiges et les fruits. Cet état semi-cristallin naturel est essentiellement dû aux macromolécules d'amylopectine, l'un des deux constituants principaux de l'amidon. A l'état natif, les grains d'amidon présentent un taux de cristallinité qui varie de 15 à 45 %, et qui dépend essentiellement de l'origine botanique de l'amidon et du traitement éventuel qu'il a subi. L'amidon 2 5 granulaire, placé sous lumière polarisée, présente en microscopie une croix caractéristique, dite « croix de Malte », typique de l'état granulaire cristallin. Pour une description plus détaillée de l'amidon granulaire, on pourra se référer au chapitre II intitulé «Structure et morphologie du grain d'amidon» de S. Perez, dans l'ouvrage « Initiation à la chimie et à la physico-chimie macromoléculaires », Première édition 3 0 2000, Volume 13, pages 41 à 86, Groupe Français d'Etudes et d'Applications des Polymères. L'état thermoplastique de l'amidon s'obtient par cuisson/plastification d'amidon granulaire par incorporation d'eau ou/et d'un plastifiant approprié à un taux compris généralement entre 15 et 35 % par rapport à l'amidon granulaire et par apport d'énergie mécanique et thermique. Les brevets US 5 095 054 de la société Warner Lambert et EP 0 497 706 B1 de la Demanderesse décrivent en particulier cet état thermoplastique déstructuré, à cristallinité réduite ou absente grâce à l'ajout de plastifiant, et des moyens pour obtenir de tels amidons thermoplastiques. La déstructuration de l'état granulaire natif semi-cristallin de l'amidon pour obtenir des amidons thermoplastiques amorphes peut être réalisée en milieu peu hydraté par des procédés thermomécaniques ou d'extrusion, mais nécessite dans ce cas la présence d'un plastifiant au risque, sinon, de carboniser l'amidon. Il est connu que l'association de polyoléfines et d'amidon thermoplastique permet d'obtenir des compositions thermoplastiques dont les propriétés peuvent être modulées par les choix du type d'amidon, de la nature du plastifiant, du ratio de plastification, des taux d'incorporation d'amidon thermoplastique et de polyoléfines et du procédé de mélange. De grandes avancées ont permis ces dernières années d'obtenir de nouvelles compositions thermoplastiques présentant de bonnes propriétés mécaniques en termes de rigidité, de flexion et de résilience au choc, par le développement de procédés nouveaux tels que ceux ayant fait l'objet des demandes de 2 0 brevet WO 2009/095617, WO 2009/095618 et WO 2009/095622 par la Demanderesse. Toutefois, de telles compositions ne présentent pas les caractéristiques requises pour convenir à des usages de matériaux demandant de hauts modules en flexion ou en traction, des bonnes propriétés de tenue en température ou des résiliences au choc élevées. 25 Des compositions à base de polyoléfines, d'amidon et d'autres composants parmi lesquels en particulier les fibres synthétiques et plus spécifiquement les fibres de verre, sont déjà décrites. C'est le cas de la demande de brevet WO 2009/022195 de la société CEREPLAST qui décrit des composites de polyoléfines et d'amidon, pouvant 3 0 comprendre en toute généralité parmi une longue liste d'additifs cités, des fibres de verre en tant que renforts. Dans ce document, aucun exemple concret de réalisation d'une telle composition n'est donné ni a fortiori les caractéristiques que pourrait avoir un telle composition. De plus, l'amidon est y introduit dans un état granulaire comme charge dispersée dans la polyoléfine, et cela grâce à l'ajout d'un PEG agissant comme agent de compatibilisation. Le brevet EP 1 265 967 décrit des compositions d'amidon thermoplastique comprenant des charges sous forme de particules minérales comme le carbonate de calcium ou des fibres végétales de pin et éventuellement un polymère additionnel. Ce dernier est décrit comme pouvant être parmi une longue liste de produits envisageables, une polyoléfine. A aucun moment dans ce document n'est décrite ni suggérée une composition conforme à la présente invention. La composition à base de matière végétale et de fibres synthétiques selon l'invention est caractérisée en ce qu'elle se présente avantageusement sous forme de granulés, de copeaux, de feuilles, de plaques, de poudres ou de mats fibreux, aptes à être mis en forme par pressage, thermoformage, extrusion, calandrage, filage, injection ou soufflage. La composition selon l'invention présente avantageusement une densité comprise entre 1,1 et 2,5, de préférence comprise entre 1,15 et 2,10 et plus préférentiellement comprise entre 1,3 et 2,00 selon la méthode ISO 1183. Cette 2 0 densité est de fait assez élevée mais demeure très avantageuse au regard des densités des métaux et même de celles de bon nombre de polymères synthétiques formulés avec des charges minérales présents sur le marché. La composition selon l'invention est par ailleurs au moins en partie biosourcée par la présence obligatoire d'amidon thermoplastique. Elle présente malgré 25 cela d'excellentes caractéristiques thermomécaniques et constitue un matériau très avantageux pour convenir à de nombreux domaines applicatifs comme celui de l'automobile, de l'aéronautique, de la plaisance ou du bâtiment. Plus précisément, elle présente: - un module de traction très élevé, supérieur d'ordinaire à 2500 MPa et mieux 3 0 supérieur à 3000 MPa, selon la méthode ISO 527, - un module de flexion également très élevé et supérieur à 1500 MPa, de préférence supérieur à 3000 MPa et mieux supérieur à 5000 MPa, selon la méthode ISO 178, - et une excellente résilience au choc, soit une valeur Choc Charpy non entaillé dépassant d'ordinaire 25 kJ/m2, voire 30 kJ/m2 à 23°C selon la méthode ISO 179/IeU. La composition selon l'invention comprend en premier lieu une composition thermoplastique (a) particulière qui présente l'avantage d'être assez peu dense et de présenter une densité mesurée selon la méthode ISO 1183 comprise entre 1,05 et 1,25 et de préférence comprise entre 1,1 et 1,2. Cette composition thermoplastique (a) comprend nécessairement une polyoléfine. Cette polyoléfine peut être vierge c'est-à-dire n'ayant pas eu d'usage antérieur bien que pouvant être formulée par addition d'additifs ou par compoundage. Elle peut être également recyclée, c'est-à-dire provenir de pièces ou objets en polyoléfine valorisés par récupération de matière. Cette polyoléfine est de préférence choisie parmi les polyéthylènes haute densité (PEHD), les polyéthylènes basse densité (PEBD), les polyéthylènes linéaires basses densité, les polypropylènes homopolymères (PPh), les polypropylènes statistiques (PPs), les polypropylènes copolymères (PPc) et les polybutènes, ainsi que les mélanges quelconques de ceux-ci. La polyoléfine peut être en particulier un mélange de polyoléfines dont l'une 2 0 au moins peut être porteuse de motifs silanes, acryliques ou anhydrides maléiques. Avantageusement, la polyoléfine présente un poids moléculaire moyen en poids compris entre 8500 et 10 000 000 daltons, en particulier compris entre 15 000 et 1 000 000 daltons. De préférence, la polyoléfine de la composition thermoplastique (a) est un 25 polymère contenant au moins 50 %, de préférence au moins 70 %, en particulier plus de 80 %, et mieux encore 100% de carbone d'origine renouvelable au sens de la norme ASTM D 6852 et/ou de la norme ASTM D 6866, par rapport à l'ensemble du carbone présent dans ledit polymère. La composition thermoplastique (a) peut de ce fait comprendre au moins une polyoléfine obtenue à partir de monomères bio-sourcés, en particulier à partir de bio-éthanol ou de bio-méthanol ou de greffons de fonctionnalisation bio-sourcés. La composition thermoplastique (a) comprend également nécessairement un amidon thermoplastique. Cet amidon présente de préférence un taux de cristallinité inférieur à 15 %, de préférence inférieur à 5% et plus préférentiellement inférieur à 1%, c'est-à-dire être dans un état essentiellement amorphe. Ce taux de cristallinité peut en particulier être mesuré par diffraction de rayons X comme décrit dans le brevet US 5 362 777 (colonne 9, lignes 8 à 24). L'amidon thermoplastique est avantageusement substantiellement dépourvu de grains d'amidon présentant, en microscopie sous lumière polarisée, une croix de Malte, signe indicateur de la présence d'amidon granulaire cristallin. La composition thermoplastique (a) comprend de préférence au moins un amidon thermoplastique représentant en poids sec, plus de 25 %, de préférence plus de 35 %, et plus préférentiellement plus de 50 % de la composition thermoplastique (a), le complément à 100 % de la composition thermoplastique (a) étant essentiellement une polyoléfine ou un mélange de polyoléfines. D'ordinaire, la polyoléfine constitue la phase dispersante continue et l'amidon thermoplastique la phase dispersée discontinue de la composition thermoplastique (a), L'amidon utilisé pour la préparation de la composition d'amidon 2 0 thermoplastique est de préférence choisi parmi les amidons granulaires, les amidons hydrosolubles et les amidons organomodifiés. Selon une première variante, l'amidon sélectionné pour la préparation de l'amidon thermoplastique est un amidon granulaire. La cristallinité dudit amidon granulaire peut être rendue inférieure à 15% par un traitement thermomécanique et/ou 2 5 mélange intime avec un plastifiant approprié. Ledit amidon granulaire peut être de toutes origines botaniques. Il peut s'agir d'amidon natif de céréales telles que le blé, le maïs, l'orge, le triticale, le sorgo ou le riz, de tubercules tels que la pomme de terre ou le manioc, ou de légumineuses telles que le pois et le soja, les amidons riches en amylose ou, inversement, riches en amylopectine (waxy) issus de ces plantes et les 3 0 mélanges quelconques des amidons précités. L'amidon granulaire peut également être un amidon granulaire modifié par tous moyens, physiques, chimiques et/ou enzymatiques. Il peut s'agir d'un amidon granulaire fluidifié ou oxydé ou d'une dextrine blanche. Il peut s'agir également d'un amidon granulaire modifié par voie physico-chimique mais ayant pu conserver la structure de l'amidon natif de départ, comme les amidons estérifiés et/ou éthérifiés, en particulier modifiés par greffage, acétylation, hydroxypropylation, anionisation, cationisation, réticulation, phosphatation, succinylation et/ou silylation. Il peut s'agir, enfin, d'un amidon modifié par une combinaison des traitements énoncés ci-dessus ou d'un mélange quelconque de tels amidons granulaires. Dans un mode de réalisation préféré, cet amidon granulaire est choisi parmi les amidons natifs, les amidons fluidifiés, les amidons oxydés, les amidons ayant subi une modification chimique, les dextrines blanches et les mélanges quelconques de ces produits. L'amidon granulaire est de préférence un amidon granulaire de blé ou de pois ou un dérivé granulaire d'amidon de blé ou de pois. Il présente généralement un taux de solubles à 20°C dans l'eau déminéralisée inférieur à 5 % en masse et peut être quasiment insoluble dans l'eau froide. Selon une seconde variante, l'amidon sélectionné pour la préparation de l'amidon thermoplastique est un amidon hydrosoluble, pouvant provenir aussi de 2 0 toutes origines botaniques, y compris un amidon, hydrosoluble, riche en amylose ou, inversement, riche en amylopectine (waxy). Cet amidon soluble peut être introduit en remplacement partiel ou total de l'amidon granulaire. On entend au sens de l'invention par « amidon hydrosoluble», toute matière polysaccharidique dérivée d'amidon, présentant à 20°C et sous agitation mécanique 25 pendant 24 heures, une fraction soluble dans de l'eau déminéralisée au moins égale à 5 % en poids. Cette fraction soluble est de préférence supérieure à 20 % en poids et en particulier supérieure à 50 % en poids. Bien entendu, l'amidon soluble peut être totalement soluble dans l'eau déminéralisée (fraction soluble = 100 %). L'amidon hydrosoluble est utilisé sous forme solide, de préférence 30 essentiellement anhydre, c'est-à-dire non dissoute ou non dispersée dans un solvant aqueux ou organique. Il est donc important de ne pas confondre, tout au long de la description qui suit, le terme « hydrosoluble » avec le terme « dissous ». De tels amidons hydrosolubles peuvent être obtenus par prégélatinisation sur tambour, par prégélatinisation sur extrudeuse, par atomisation d'une suspension ou d'une solution amylacée, par précipitation par un non-solvant, par cuisson hydrothermique, par fonctionnalisation chimique ou autre. Il s'agit en particulier d'un amidon prégélatinisé, extrudé ou atomisé, d'une dextrine hautement transformée (appelée aussi dextrine jaune), d'une maltodextrine, d'un amidon fonctionnalisé ou d'un mélange de ces produits. Les amidons prégélatinisés peuvent être obtenus par traitement hydrothermique de gélatinisation d'amidons natifs ou d'amidons modifiés, en particulier par cuisson vapeur, cuisson jet-cooker, cuisson sur tambour, cuisson dans des systèmes de malaxeur/extrudeuse puis séchage, par exemple en étuve, par air chaud sur lit fluidisé, sur tambour rotatif, par atomisation, par extrusion ou par lyophilisation. De tels amidons présentent généralement une solubilité dans l'eau déminéralisée à 20°C supérieure à 5 % et plus généralement comprise entre 10 et 100 % et un taux de cristallinité en amidon inférieur à 15%, généralement inférieur à 5% et le plus souvent inférieur à 1 %, voire nul. A titre d'exemple, on peut citer les produits fabriqués et commercialisés par la Demanderesse sous le nom de marque PREGEFLO®. 2 0 Les dextrines hautement transformées peuvent être préparées à partir d'amidons natifs ou modifiés, par dextrinification en milieu acide peu hydraté. Il peut s'agir en particulier de dextrines blanches solubles ou de dextrines jaunes. A titre d'exemple, on peut citer les produits STABILYS® A 053 ou TACKIDEX® C 072 fabriqués et commercialisés par la Demanderesse. De telles dextrines présentent dans 25 l'eau déminéralisée à 20°C, une solubilité comprise généralement entre 10 et 95 % et une cristallinité en amidon inférieure à 15% et généralement inférieure à 5%. Les maltodextrines peuvent être obtenues par hydrolyse acide, oxydante ou enzymatique d'amidons en milieu aqueux. Elles peuvent présenter en particulier un dextrose équivalent (DE) compris entre 0,5 et 40, de préférence entre 0,5 et 20 et 3 0 mieux encore entre 0,5 et 12. De telles maltodextrines sont par exemple fabriquées et commercialisées par la Demanderesse sous l'appellation commerciale GLUCIDEX® et présentent une solubilité dans l'eau déminéralisée à 20°C, généralement supérieure à 90%, voire proche de 100% et une cristallinité en amidon inférieure généralement inférieure à 5% et d'ordinaire quasiment nulle. Les amidons fonctionnalisés peuvent être obtenus à partir d'un amidon natif ou modifié. La haute fonctionnalisation peut par exemple être réalisée par estérification ou éthérification à un niveau suffisamment élevé pour lui conférer une solubilité dans l'eau. De tels amidons fonctionnalisés présentent une fraction soluble telle que définie ci-dessus, supérieure à 5 %, de préférence supérieure à 10 %, mieux encore supérieure à 50%. La fonctionnalisation peut s'obtenir en particulier par acétylation en phase aqueuse d'anhydride acétique, d'anhydrides mixtes, hydroxypropylation en phase colle, cationisation en phase sèche ou phase colle, anionisation en phase sèche ou phase colle par phosphatation ou succinylation. Ces amidons hautement fonctionnalisés hydrosolubles peuvent présenter un degré de substitution compris entre 0,01 et 3, et mieux encore compris entre 0,05 et 1. De préférence, les réactifs de modification ou de fonctionnalisation de l'amidon sont d'origine renouvelable. Selon une autre variante avantageuse, l'amidon hydrosoluble est un amidon hydrosoluble de blé ou de pois ou un dérivé hydrosoluble d'un amidon de blé ou de 2 0 pois. Il présente avantageusement une faible teneur en eau, généralement inférieure à 10 %, de préférence inférieure à 5 %, en particulier inférieure à 2 % en poids et idéalement inférieure à 0,5 %, voire inférieure à 0,2 % en poids. Selon une troisième variante, l'amidon sélectionné pour la préparation de 25 l'amidon thermoplastique est un amidon organomodifié, de préférence organosoluble, pouvant provenir aussi de toutes origines botaniques, y compris un amidon organomodifié, de préférence organosoluble, riche en amylose ou, inversement, riche en amylopectine (waxy). Cet amidon organosoluble peut être introduit en remplacement partiel ou total de l'amidon granulaire ou de l'amidon hydrosoluble. On entend au sens de l'invention par « amidon organomodifié», toute matière polysaccharidique dérivée d'amidon, autre qu'un amidon granulaire ou un amidon hydrosoluble selon les définitions données ci-avant. De préférence, cet amidon organomodifié est quasiment amorphe, c'est à dire présente un taux de cristallinité en amidon inférieur à 5 %, généralement inférieur à 1% et notamment nul. Il est aussi de préférence «organosoluble », c'est-à-dire présente, à 20°C, une fraction soluble dans un solvant choisi parmi l' éthanol, l'acétate d'éthyle, l'acétate de propyle, l'acétate de butyle, le carbonate de diéthyle, le carbonate de propylène, le glutarate de diméthyle, le citrate de triéthyle, les esters dibasiques, le diméthylsulfoxide (DMSO), le diméthylisosorbide, le triacétate de glycérol, le diacétate d'isosorbide, le dioléate d'isosorbide et les esters méthyliques d'huiles végétales, au moins égale à 5 % en poids. Cette fraction soluble est de préférence supérieure à 20 % en poids et en particulier supérieure à 50 % en poids. Bien entendu, l'amidon organosoluble peut être totalement soluble dans l'un ou plusieurs des solvants indiqués ci-dessus (fraction soluble = 100 %). L'amidon organomodifié peut être utilisé selon l'invention sous forme solide, de préférence essentiellement anhydre. De préférence, sa teneur en eau est inférieure à 10 %, de préférence inférieure à 5 %, en particulier inférieure à 2 % en poids et idéalement inférieure à 0,5 %, voire inférieure à 0,2 % en poids. 2 0 L'amidon organomodifié utilisable dans la composition selon l'invention peut être préparé par une haute fonctionnalisation des amidons natifs ou modifiés tels que ceux présentés ci-avant. Cette haute fonctionnalisation peut par exemple être réalisée par estérification ou éthérification à un niveau suffisamment élevé pour le rendre essentiellement amorphe et pour lui conférer une insolubilité dans l'eau et de 25 préférence une solubilité dans l'un des solvants organiques ci-dessus. De tels amidons fonctionnalisés présentent une fraction soluble telle que définie ci-dessus, supérieure à 5 %, de préférence supérieure à 10 %, mieux encore supérieure à 50%. La haute fonctionnalisation peut s'obtenir en particulier par acétylation en phase solvant par anhydride acétique, greffage par exemple en phase solvant ou par 3 0 extrusion réactive, d'anhydrides d'acides, d'anhydrides mixtes, de chlorures d'acides gras, d'oligomères de caprolactones ou de lactides, hydroxypropylation et réticulation en phase colle, cationisation et réticulation en phase sèche ou en phase colle, anionisation par phosphatation ou succinylation et réticulation en phase sèche ou en phase colle, sililation, télomérisation au butadiène. Ces amidons hautement fonctionnalisés organomodifiés, de préférence organosolubles, peuvent être en particulier des acétates d'amidons, de dextrines ou de maltodextrines ou des esters gras de ces matières amylacées (amidons, dextrines, maltodextrines) avec des chaines grasses de 4 à 22 carbones, l'ensemble de ces produits présentant de préférence un degré de substitution (DS) compris entre 0,5 et 3,0, de préférence compris entre 0,8 et 2,8 et notamment compris entre 1,0 et 2,7. Il peut s'agir, par exemple, d'hexanoates, d'octanoates, de décanoates, de laurates, de palmitates, d'oléates et de stéarates d'amidons, de dextrines ou de maltodextrines, en particulier présentant un DS compris entre 0,8 et 2,8. Selon une autre variante avantageuse, l'amidon organomodifié est un amidon organomodifié de blé ou de pois ou un dérivé organomodifié d'un amidon de blé ou de pois. De préférence, la composition thermoplastique (a) comprend un plastifiant. On entend par « plastifiant », toute molécule organique de faible masse moléculaire, c'est-à-dire ayant de préférence une masse moléculaire inférieure à 5000, 2 0 qui, lorsqu'elle est incorporée par un traitement thermomécanique à une température comprise entre 20 et 200°C à la composition thermoplastique (a) ou à l'amidon thermoplastique, aboutit à une diminution de la température de transition vitreuse de la composition thermoplastique (a) ou de l'amidon thermoplastique et/ou aboutit à réduire la cristallinité de l'amidon jusqu'à lui permettre d'atteindre un état 25 essentiellement amorphe. La composition thermoplastique (a) présente de préférence une teneur en plastifiant comprise en poids sec comprise entre 4 % et 50 %, de préférence comprise entre 8 % et 40 % et en particulier comprise entre 15 % et 25 %, de la composition thermoplastique (a). L'eau est le plastifiant le plus naturel de l'amidon et il est par conséquent couramment employé, mais d'autres molécules sont également très efficaces, notamment les sucres tels que le glucose, le maltose, le fructose ou le saccharose ; les polyols ainsi que les mélanges de ces produits. Le plastifiant de préférence retenu dans le cadre de la présente invention est de préférence choisi parmi les diols, les triols et les polyols tels que le glycérol, le polyglycérol, l'isosorbide, les sorbitans, le sorbitol, le mannitol, et les sirops de glucose hydrogénés, les sels d'acides organiques comme le lactate de sodium, l'urée et les mélanges de ces produits. Le plastifiant présente alors de façon avantageuse une masse molaire inférieure à 5000, de préférence inférieure à 1000, et en particulier inférieure à 400. L'agent plastifiant a de préférence une masse molaire supérieure à 18 et au plus égale à 380, autrement dit il n'englobe de préférence pas l'eau. Le plastifiant de l'amidon peut être, tout particulièrement lorsque ce dernier est organomodifié, choisi parmi les esters méthyliques, éthyliques ou les esters gras d'acides organiques tels que les acides lactique, citrique, succinique, adipique et glutarique et les esters acétiques ou esters gras de mono-alcools, diols, triols ou polyols tels que l'éthanol, le diéthylène glycol, le glycérol et le sorbitol. A titre d'exemple, on peut citer le diacétate de glycérol (diacétine), le triacétate de glycérol (triacétine), le diacétate d'isosorbide, le dioctanoate d'isosorbide, le dioléate 2 0 d'isosorbide, le dilaurate d'isosorbide, les esters d'acides dicarboxyliques ou esters dibasiques (DBE de l'anglais dibasic esters) et les mélanges de ces produits. Le plastifiant, de préférence autre que l'eau, est généralement présent dans l'amidon thermoplastique à raison de 1 à 150 parts en poids sec, de préférence à raison de 10 à 120 parts en poids sec et en particulier à raison de 25 à 120 parts en poids sec 25 pour 100 parts en poids sec d'amidon. Ainsi, selon une variante avantageuse, le plastifiant, de préférence autre que l'eau, est contenu dans l'amidon thermoplastique à raison de 25 à 110 parts en poids sec, de préférence à raison de 30 à 100 parts en poids sec et en particulier à raison de 30 à 90 parts en poids sec, pour 100 parts en poids sec d'amidon. La composition thermoplastique (a) comprend de préférence en tant qu'amidon thermoplastique, au moins un amidon plastifié obtenu à partir d'amidons natifs, d'amidons prégélatinisés, d'amidons extrudés, d'amidons atomisés, d'amidons fluidifiés, d'amidons oxydés, d'amidons cationiques, d'amidons anioniques, d'amidons hydroxyalkylés, d'amidons réticulés, d' acétates d'amidon, d'esters gras d'amidon et de chaînes grasses de 4 à 22 carbones, de dextrines, de maltodextrines et les mélanges quelconque de ces produits, plastifiés par l'un au moins des plastifiants listés ci-dessus. De plus, la composition thermoplastique (a) comprend avantageusement : - de 25 à 85 % en poids d'amidon thermoplastique, - de 10 à 60 % en poids de polyoléfine, - et de 4 à 40 % en poids d'au moins un plastifiant, de préférence autre que l'eau, et plus préférentiellement : - de 35 à 85 % en poids d'amidon thermoplastique, - de 10 à 50 % en poids de polyoléfine, - et de 10 à 30 % en poids d'au moins un plastifiant, de préférence autre que l'eau. La composition selon l'invention comprend également de préférence un agent de liaison. On entend par « agent de liaison » dans la présente invention, toute molécule organique porteuse d'au moins deux groupements fonctionnels, libres ou masqués, 2 0 aptes à réagir avec des molécules porteuses de fonctions à hydrogène actif telles que l'amidon ou le plastifiant de l'amidon. Cet agent de liaison peut être ajouté à la composition pour permettre la fixation, par liaisons covalentes, d'au moins une partie du plastifiant sur l'amidon, voire aussi sur la polyoléfine, en particulier si elle est porteuse de groupements fonctionnels. 25 Cet agent de liaison peut alors être choisi par exemple parmi les composés porteurs d'au moins deux fonctions, libres ou masquées, identiques ou différentes, choisies parmi les fonctions isocyanates, carbamoylcaprolactames, aldéhydes, époxydes, halogéno, acides protoniques, anhydrides d'acide, halogénures d'acyle, oxychlorures, trimétaphosphates, alcoxysilanes et des combinaisons de celles- 3 0 ci. Il peut être choisi avantageusement parmi les composés suivants: - les diisocyanates et polyisocyanates, de préférence le 4,4'-dicyclohexylméthanediisocyanate (H12MDI), le méthylènediphényl-diisocyante (MDI), le toluènediisocyanate (TDI), le naphthalène-diisocyanate (NDI), l' hexaméthyléne-diisocyanate (HMDI) et la lysine-diisocyanate (LDI), - les dicarbamoylcaprolactames, de préférence le 1-1' carbonyl bis caprolactame, - le glyoxal, les amidons dialdhéydes et les amidons oxydés TEMPO, - les diépoxydes, - les halogénhydrines, c'est-à-dire les composés comportant une fonction époxyde et une fonction halogène, de préférence l'épichlorohydrine, - les diacides organiques, de préférence l'acide succinique, l'acide adipique, l'acide glutarique, l'acide oxalique, l'acide malonique, l'acide maléique et les anhydrides correspondants, - les oxychlorures, de préférence l'oxychlorure de phosphore, - les trimétaphosphates, de préférence le trimétaphoshate de sodium, - les alcoxysilanes, de préférence le tétraéthoxysilane, et - les mélanges quelconques de ces composés. Dans un mode de réalisation préféré de l'invention, l'agent de liaison est un diisocyanate, en particulier le méthylènediphényl-diisocyanate (MDI) ou le 4,4'- 2 0 dicyclohexylméthane-diisocyanate (H12MDI). La quantité d'agent de liaison, exprimée en poids sec et rapportée à la somme, exprimée en poids sec de la composition selon l'invention est avantageusement comprise entre 0,1 et 15 % en poids, de préférence entre 0,1 et 12 % en poids, plus préférentiellement encore entre 0,2 et 9 % en poids et en particulier 2 5 entre 0,5 et 5 % en poids. L'incorporation éventuelle mais préférée de l'agent de liaison dans le mélange de la composition selon l'invention peut se faire par mélange physique à froid ou à basse température mais de préférence par malaxage à chaud à une température supérieure à la température de transition vitreuse de la composition amylacée. Cette 3 0 température de malaxage est avantageusement comprise entre 60 et 200 °C et mieux de 100 à 180°C. Cette incorporation peut être réalisée par mélange thermomécanique, de façon discontinue ou de façon continue et en particulier en ligne. Dans ce cas, la durée de mélange peut être courte, de quelques secondes à quelques minutes. La composition selon l'invention peut comprendre de préférence un agent améliorateur de sa résilience au choc, notamment à température de 23°C ou à plus basse température. Il peut s'agir d'un polymère de type co-polymère éthylène-propylène (en particulier terpolymère éthylène-propylène (EPDM)), éthylène-styrène, styrène-butadiène, d'un caoutchouc naturel, d'un élastomère de type copolymère styrène-butylène-styrènes (SBS) et styrène-éthylène-butylène-styrènes (SEBS) ou de tout autre matière élastomérique. Cet agent améliorateur peut représenter de 1 à 15%, de préférence 2 à 12% et mieux de 5 à 10% de la composition selon l'invention. La composition thermoplastique (a) présente avantageusement les variantes préférées suivantes, prises séparément ou en combinaison: - l'amidon thermoplastique est issu d'amidons granulaires, d'amidons hydrosolubles ou d'amidons organomodifiés, de préférence de blé ou de pois. - l'amidon thermoplastique présente un taux de cristallinité inférieur à 5 %, de préférence inférieur à 1% c'est à dire dans un état essentiellement amorphe, - la polyoléfine est choisi parmi les polyéthylènes (PE) et polypropylènes (PP), et de préférence contient plusieurs polyoléfines dont une au moins est 2 0 fonctionnalisée c'est-à-dire porteuse de groupements fonctionnels tels que des motifs silane, acryliques ou anhydride maléique, - la polyoléfine est un polymère contenant au moins 50 %, de préférence au moins 70 %, en particulier plus de 80 %, et mieux encore 100% de carbone d'origine renouvelable au sens de la norme ASTM D 6852 et/ou de la norme ASTM D 6866, 2 5 par rapport à l'ensemble du carbone présent dans ledit polymère, - la composition thermoplastique (a) comprend au moins un plastifiant choisi parmi les diols, les triols et les polyols tels que le glycérol, le polyglycérol, l'isosorbide, les sorbitans, le sorbitol, le mannitol, et les sirops de glucose hydrogénés, les sels d'acides organiques comme le lactate de sodium, l'urée et les mélanges de ces 3 0 produits, - la composition thermoplastique (a) comprend au moins un agent améliorateur de sa résilience au choc, choisi en particulier parmi les polymères de type co-polymère éthylène- propylène, éthylène-styrène ou styrène-butadiène, les caoutchoucs naturels, les élastomère de type copolymère styrène-butylène-styrènes (SBS) et styrène-éthylène-butylène-styrènes (SEBS) ou de tout autre matière élastomérique, - la composition thermoplastique (a) comprend au moins un agent de liaison choisi parmi les composés porteurs d'au moins deux fonctions, libres ou masquées, identiques ou différentes, choisies parmi les fonctions isocyanate, carbamoylcaprolactame, aldéhydes, époxyde, halogéno, acide protonique, anhydride d'acide, halogénure d'acyle, oxychlorure, trimétaphosphate, alcoxysilane et des combinaisons de celles-ci , - la composition thermoplastique (a) contient au moins 51 %, de préférence au moins 70 %, en particulier plus de 80 %, de carbone d'origine renouvelable au sens de la norme ASTM D 6852 et/ou de la norme ASTM D 6866, par rapport à l'ensemble du carbone présent dans ladite composition, - la composition thermoplastique est non biodégradable ou non compostable au sens des normes EN 13432, ASTM D 6400 et ASTM D 6868, - ou encore, la composition thermoplastique présente une contrainte 2 0 maximale en flexion supérieure à 50 MPa , de préférence supérieure à 100 MPa. La composition selon l'invention comprend en second lieu nécessairement des fibres synthétiques (b). Ces fibres sont choisies de manière à présenter un diamètre compris entre 2 et 35 microns et un module spécifique compris entre 25 et 230 2 5 GPa.m3/kg et sélectionnées en vue d'améliorer les propriétés mécaniques à froid de la composition selon l'invention mais aussi sa stabilité à la chaleur ainsi que ses propriétés thermomécaniques, ses propriétés conductrices, et/ou ses propriétés organoleptiques telles que son aspect, sa couleur ou son odeur. Elles peuvent être aussi choisies avantageusement pour augmenter la nucléation ou l'aptitude à la cristallisation de la polyoléfine présente dans la composition thermoplastique (a) et permettre d'ajuster les propriétés au retrait de la composition selon l'invention. Elles peuvent en particulier être choisies parmi les fibres de verre, les fibres de carbone, les fibres métalliques et les fibres de polymères synthétiques de température de fusion mesurée par DSC supérieure à 180°C et de préférence supérieure à 200°C ou/et de température HDT (Heat Deflexion Temperature, ISO 75 méthode Bf sous 0,45 MPa) supérieure à 70°C et de préférence supérieure à 100° C, et plus particulièrement être choisies parmi les fibres de verre courtes, les fibres de verre longues, les fibres de carbone de haute ténacité, les fibres de carbone de haut module, les fibres aramides bas module, les fibres hauts module, les fibres de polyéthylènetérephtalate (PET), les fibres de polybutylènetérephtalate (PBT), les fibres de polypropylène (PP), les fibres de polystyrène (PS) , les fibres de polyamides (en particulier de PA 6, PA 4-6, PA 6-6, PA aromatiques), les fibres polyuréthanes (PU, TPU), les fibres de PLA (en particulier les stéréocomplexes PLLA/PDLA) . La composition selon l'invention comprend de manière avantageuse, lorsqu'elle est destinée à être mise en forme selon une technique classique utilisée en plasturgie, entre 10 % et 60 % en poids, de préférence entre 10 et 40%, et mieux entre 15 et 30 %, de fibres synthétiques (b). Elle présente alors de préférence une fluidité élevée à l'état fondu, c'est-à-dire de préférence un MFR compris entre 1 et 100 g/10 2 0 minutes et mieux compris entre 2 et 50g/10 minutes, à 190° C pour une masse de 2,16 kg selon la méthode ISO 1133. En revanche, lorsque la composition selon l'invention est destinée à être mise en forme selon une technique classique utilisée dans l'industrie du textile, elle contient avantageusement de 40 % à 90 % en poids, de préférence 60 % à 90 % en poids, et 2 5 plus préférentiellement de 70 % à 90 % en poids, de fibres synthétiques (b). Dans ce cas de figure, la composition thermoplastique (a) est utilisée avantageusement comme un liant, un agent adhésif, un agent d'encollage, un agent d'imprégnation, un agent de gainage ou un agent d'ensimage des fibres synthétiques (b). Elle présente alors de préférence une fluidité élevée à l'état fondu, c'est-à-dire de préférence un MFR compris entre 25 et 500 g/10 minutes et mieux compris entre 100 et 500 g/10 minutes, à 190° C pour une masse de 2,16 kg selon la méthode ISO 1133. Ces fibres synthétiques (b) présentent avantageusement un diamètre compris entre 2 et 35 microns, de préférence compris entre 5 et 30 microns, et mieux encore compris entre 8 et 15 microns. Lorsqu'il s'agit de fibres de verre, le diamètre de la fibre élémentaire est d'ordinaire compris entre 3 et 30 microns et plus classiquement situé entre 10 et 14 microns. En ce qui concerne les fibres courtes de verre, leur longueur généralement de l'ordre de 3 à 4 millimètres à l'introduction, est d'ordinaire voisine de 200 à 300 microns dans la composition selon l'invention. Pour les fibres dites longues, leur longueur peut atteindre plusieurs millimètres à dizaines de centimètres dans la composition de la présente invention. Ces fibres synthétiques (b) présentent par ailleurs de préférence un module de rupture en traction compris entre 60 et 450 GPa et plus avantageusement compris entre 70 et 400 GPa. Par ailleurs, la composition selon l'invention peut comprendre d'autres polymères, de toute nature, en faible quantité, pour l'ajustement de ses caractéristiques. Elle comprendra toutefois de préférence des polymères ou des copolymères, partiellement ou totalement bio-sourcés, comme en particulier des polyuréthanes (PU), des polyuréthanes thermoplastiques (TPU), des polyamides, des polyesters, notamment de type polybutylènestérephtalates (PBT), 2 0 polyétylènetérephtaltes (PET), copolyester-co-terephthalates aliphatiques (PBAT), polylactates (PLA), polybutylènes succinates (PBS, PBSA), polyhydroxyalcanoates (PHA, PHB, PHBV). Des charges et autres additifs de toutes natures, dont ceux détaillés ci-après, peuvent aussi être incorporés dans la composition de la présente invention. 2 5 Il peut s'agir de produits visant à améliorer davantage encore ses propriétés physico-chimiques, en particulier sa structure physique, son comportement de mise en oeuvre et sa durabilité ou bien ses propriétés mécaniques, thermiques, conductrices, adhésives ou organoleptiques. L'additif peut être un agent améliorateur ou d'ajustement des propriétés 3 0 mécaniques ou thermiques choisi parmi les minéraux, les sels et les substances organiques. Il peut s'agir d'agents de nucléation tel que le talc, d'agents compatibilisants ou dispersants comme les agents tensio-actifs naturels ou synthétiques, d'agents améliorateurs de la résistance aux chocs ou aux rayures comme le silicate de calcium, d'agents régulateurs de retrait comme le silicate de magnésium, d'agents piégeurs ou désactivateurs d'eau, d'acides, de catalyseurs, de métaux, d'oxygène, de rayons infra-rouges, de rayons UV, d'agents hydrophobants comme les huiles et graisses, d'agents retardateurs de flamme et anti-feu comme les dérivés halogénés, d'agents anti-fumée, de charges de renforcement, minérales ou organiques, comme le carbonate de calcium, le talc. L'additif peut être également un agent améliorateur ou d'ajustement des propriétés conductrices ou isolantes vis-à-vis de l'électricité ou de la chaleur, de l'étanchéité par exemple à l'air, à l'eau, aux gaz, aux solvants, aux corps gras, aux essences, aux arômes, aux parfums, choisi notamment parmi les minéraux, les sels et les substances organiques, en particulier parmi les agents de conduction ou de dissipation de la chaleur comme les poudres métalliques et les graphites. L'additif peut être encore un agent améliorateur des propriétés organoleptiques, notamment : - des propriétés odorantes (parfums ou agents de masquage d'odeur), - des propriétés optiques (agents de brillance, agents de blancheur tels que le 2 0 dioxyde de titane, colorants, pigments, exhausteurs de colorants, opacifiants, agents de matité tels que le carbonate de calcium, agents thermochromes, agents de phosporescence et de fluorescence, agents métallisants ou marbrants et agents antibuée), - des propriétés sonores (sulfate de baryum et barytes), et 2 5 - des propriétés tactiles (matières grasses, huiles silicones). L'additif peut être aussi un agent améliorateur ou d'ajustement des propriétés adhésives, notamment de l'adhésion vis-à-vis des matières cellulosiques comme le papier ou le bois, des matières métalliques comme l'aluminium et l'acier, des matériaux en verre ou céramiques, des matières textiles et des matières minérales, comme 3 0 notamment les résines de pin, les colophanes, les copolymères d'éthylène/alcool vinylique, les amines grasses, les agents lubrifiants, les agents de démoulage, les agents antistatiques et les agents anti-blocking. Enfin, l'additif peut être un agent améliorateur de la durabilité du matériau ou un agent de contrôle de sa (bio)dégradabilité, notamment choisi parmi les agents hydrophobants ou perlants comme les huiles et graisses, les agents anticorrosion, les agents antimicrobiens comme Ag, Cu et Zn, les catalyseurs de dégradation comme les oxo-catalyseurs et les enzymes comme les amylases. De préférence, l'additif peut être choisi parmi des agents stabilisants au vieillissement, en particulier des agents anti-UV, des agents hydrophobants et des agents anti-microbiens. En vue de la préparation de la composition selon l'invention, on peut utiliser de nombreux procédés prévoyant notamment des moments et ordres d'introduction extrêmement variés des composants de ladite composition (polyoléfine, amidon, plastifiant éventuel, fibres synthétiques (b), agent de liaison éventuel, agent d'amélioration de la résilience au choc éventuel, autres additifs éventuels). Ainsi, les fibres synthétiques peuvent être introduites après avoir, en tout ou partie, été préalablement dispersées dans la composition thermoplastique (a). Parmi toutes ces possibilités de mise en oeuvre desdits composants, la 2 0 présente invention a notamment pour objet un procédé de préparation avantageux d'une composition telle que décrite précédemment dans toutes ses variantes, ledit procédé comprenant les étapes suivantes : (i) sélection d'au moins une composition thermoplastique (a) comprenant au moins une polyoléfine et au moins un amidon thermoplastique, 25 (ii) sélection d'au moins un type de fibres synthétiques (b) de diamètre compris entre 2 et 35 microns et de module spécifique compris entre 25 et 230 GPa.m3/kg, (iii) mélange, de préférence mélange thermomécanique, de la composition thermoplastique (a) et des fibres synthétiques (b) de manière à obtenir la 3 0 composition à base de matière végétale et de fibres synthétiques. L'incorporation des fibres synthétiques (b) à la composition thermoplastique (a) ou l'application de la composition thermoplastique (a) sur les fibres synthétiques (b) peut être réalisée à froid et préalablement à son mélange thermomécanique. Ce mélange s'effectue idéalement à chaud, c'est-à-dire à une température supérieure à la température de transition vitreuse la plus élevée de la composition thermoplastique (a). Cette température est de préférence comprise entre 60 et 250 °C, plus préférentiellement entre 80 et 200 °C et notamment comprise entre 100 et 185°C. Le mélange thermomécanique peut être réalisé de façon discontinue, par exemple par pétrissage/malaxage, ou de façon continue, par exemple par extrusion ou co-extrusion. La durée de ce mélange peut aller de quelques secondes à quelques heures, selon le mode de mélange retenu. La Demanderesse a montré que le procédé selon l'invention est par rapport au procédé classique de fabrication de composites à base polyoléfine et de fibres, très avantageux en terme énergétique, du fait du choix de la composition thermoplastique (a) particulière et de la présence au sein de celle-ci d'amidon thermoplastique. Le procédé selon l'invention peut comprendre une étape ultérieure ou concomitante à l'étape de mélange (iii), à savoir un traitement de mise en forme de la composition à base de matière végétale et de fibres synthétiques (iv), à une température comprise entre 80 et 250°C, de préférence comprise entre 120 et 200 °C, 2 0 et en particulier comprise entre 160 et 185°C. La présente invention a d'ailleurs également pour objet l'utilisation d'une composition comprenant au moins un amidon au moins partiellement plastifié comme agent de compatibilisation entre des fibres synthétiques (b) et une polyoléfine. La composition thermoplastique selon l'invention peut être utilisée telle quelle 25 ou en mélange avec d'autres produits ou additifs, y compris d'autres polymères synthétiques, artificiels ou d'origine naturelle. Elle est de préférence non biodégradable et non compostable au sens des normes EN 13432, ASTM D 6400 et ASTM D 6868, et constituer de ce fait, un puits ou piège à carbone, grâce à sa haute richesse en produits végétaux d'origine photosynthétique. La composition selon l'invention contient avantageusement au moins 25 %, de préférence au moins 30 %, et en particulier plus de 40 % de matière d'origine renouvelable selon la méthode de dosage du carbone d'origine renouvelable ASTM D 6866, exprimé par rapport à l'ensemble de ladite composition. Ce carbone d'origine renouvelable est celui constitutif de l'amidon nécessairement présent dans la composition conforme à l'invention mais peut aussi être aussi celui de la polyoléfine qui est de préférence bio-sourcée, celui des autres constituants éventuels de la composition comme le plastifiant, notamment s'il s'agit de glycérol ou de sorbitol, ou de tout autre produit lorsqu'il provient de ressources naturelles renouvelables. Il est en particulier envisageable d'utiliser les compositions selon l'invention, en tant que matériaux bioplastiques ou matériaux composites, utiles à la préparation par injection, extrusion, soufflage, calandrage, moulage, thermoformage, compactage, filage, éguitage ou autres techniques, d'objets, de pièces, de flaconnages, de pots, de contenants, de réservoirs, de feuilles, de panneaux, de barreaux, de tasseaux , de profilés de poutres, de tables, de meubles d'intérieur, de mobiliers urbains, de mats, de non-tissés, de garnitures de portes, de parois, de couches isolantes, de pièces automobiles, de pièces électriques, de cablages, de gaines, de tableaux de bord, de capots ou autres produits courants d'usage domestique comme les articles de sports et de loisir, l'électroménager, l'outillage ou utiles à différentes industries comme par 2 0 exemple l'industrie du bâtiment, de l'emballage, de l'électricité, du transport , de l'aéronautique, de la plaisance et de l'équipement. Ladite composition peut se présenter sous forme pulvérulente, granulée ou en billes. Elle peut constituer en tant que telle un mélange maître ou la matrice d'un mélange maître, destiné à être dilué dans une matrice bio-sourcée ou non. Elle peut 2 5 constituer aussi une matière première plastique ou un compound utilisable directement par un équipementier ou un façonnier d'objets plastiques. Elle peut constituer aussi une composition finale ou intermédiaire, apte à être mise en forme ou utilisée dans l'industrie textile comme un mat fibreux ou un non-tissé ou dans l'industrie de transformation du bois comme un panneau de bois ou un composites bois/polymères. L'invention sera mieux comprise à la lumière des exemples qui suivent qui ne se veulent en aucun cas limitatif de l'invention. Exemple : Compositions selon l'invention et selon l'art antérieur Préparation des compositions On choisit pour cet exemple comme composition thermoplastique (a), une composition à base de : - 52 % en poids de la composition dénommée « AP6040 » telle que décrite dans les demandes de brevet WO 2009/095617, WO 2009/095618 et WO 2009/095622 précitées, déposées par la Demanderesse, - 46 % en poids d'une polyoléfine constitué, pour moitié, de polypropylène du commerce et, pour autre moitié, de polypropylène gréffé anhydride maléique, et - 2 % environ de méthylènediphényl-diisocyante (MDI). Cette composition comprend 52 % de matière d'origine renouvelable sous forme d'amidon de blé et de plastifiants de type polyols bio-sourcés. Elle présente une densité proche de 1,11 et un MFR de 26 g/ 10 minutes à 190°C pour une masse de 10 kg. On dénomme cette composition thermoplastique (a) : Résine A. 2 0 On prépare une composition selon l'invention (Essail) en utilisant uniquement la Résine A comme composition thermoplastique (a) et comme fibres synthétiques (b), des fibres de verre présentant : - un module spécifique proche de 30 GPa.m3/kg , - une contrainte spécifique proche de 1 GPa.m3/kg, 2 5 - une contrainte à la rupture en traction de 2,2 GPa, - un module de rupture en traction de 75 GPa, - un allongement à la rupture de 4,8%, - et un diamètre de la fibre élémentaire de 10 microns. On mélange à la composition thermoplastique Résine A, 20 % en poids commercial de fibres de verre. Les conditions de préparation par extrusion sur filière de 6 mm, sont les suivantes - Profil de température (6 zones de chauffe): profil croissant de 185°C à 200°C - Température de coupe en tête : 200°C - Dégazage de l'eau de la matière avant la sortie de l'extrudeuse - Vitesse vis : 350tr/min - Débit : 350kg/h. En sortie d'extrudeuse, les joncs sont refroidis sous eau à 20°C puis séchés à 80°C sous vide pendant 10 heures. La densité de la composition selon l'invention ainsi obtenue est voisine de 1,4. On prépare de manière identique avec un taux de fibres de verre identique d 20%, une composition témoin dénommée G400-8229, en utilisant, en lieu et place de la Résine A, un mélange comprenant 97% d'un mélange de polypropylène de type homopolymère PPH60 de MFR de 60 g/10 minutes (230°C ; 2,16 kg) et d'un 2 0 polypropylène de type homopolymère PPH450 de MFR de 450 g/10 minutes (230°C ; 2,16 kg) et 3% de polypropylène greffé anhydride maléique à 1% (PPg) en tant qu'agent de compatibilisation. Seules les conditions d'extrusion sur filière de 6mm, sont légèrement modifiées au sens que : - le profil est croissant de 220°C à 230°C, 25 - et la température en coupe en tête est fixée à: 230°C. On prépare enfin de manière identique à l'Essai 1, une composition selon l'invention (Essai 2) dans laquelle la Résine A remplace uniquement le PPH450 et le PPg de la composition témoin. Les essais industriels n'ont posé aucun problème particulier lors de l'usage de la Résine A en lieu et place du mélange de PPH, si ce n'est que pour l'Essai 1, la matière fondue est un peu trop visqueuse et entraîne la casse de fibres de verre. Caractéristiques mécaniques des compositions selon l'invention et selon l'art antérieur : .ro w N N â â N â TC % ~~ w H or- •H r N .H oo •d ° a~•r~N ro N qœ ro r- c5 Or-IL~ ri J Ln H L) N or- e x o U ar- .H i N o e x o ri .H o ro ~ Nû1 N o ro E •d ro o o ro ~ a x U H o E 0 -) o- Z o m ~ U •d N o o e o Û e H 4J H o . - 1 Ui Û o H W H Essai 1 68,9 29.7 7570 87 7100 155 40.5 selon l'invention avec Résine A seule TEST-3EA274 Essai 2 63 23.5 8350 110 7490 184 41.8 selon l'invention avec Résine A et PPH450 TEST-3EA273 Essai 55 30 8500 115 7700 195 40 témoin G400-8229 On observe que les compositions selon l'invention présentent à équivalence en taux de fibres de verre, de très bonnes caractéristiques mécaniques et que la composition selon l'Essai 2 est comparable sinon meilleure que la composition selon l'art antérieur pour les critères mesurés tout en permettant de s'affranchir de l'emploi de polypropylène greffé en tant que compatibilisant. La Résine A apparait agir à la fois sur l'amélioration de l'adhésion aux fibres de verre et sur l'amélioration de la compatibilité de ces fibres au polypropylène. La composition selon l'invention peut de plus être obtenue par le même procédé que celui appliqué habituellement et avantageusement sans modification de l'outillage et en travaillant à des températures inférieures de 20 à 35°C au dessous de la composition témoin. Ceci permet avantageusement des gains énergétiques non négligeables et de réduire les besoins en ressources d'origine fossile. De plus, la composition selon l'invention contrairement à celle de l'art antérieur, présente un aspect naturel. Elle présente également un toucher agréable s'expliquant par la présence d'amidon au sein de la composition thermoplastique (a) et ainsi de s'affranchir de l'emploi dans ce but d'un élastomère synthétique. On constate que la composition Essai 1 selon l'invention comprenant au total environ 42 % de matière bio-sourcée et que la composition Essai 2 également selon l'invention comprenant au total environ 21 % de matière bio-sourcée présentent toutes deux de nombreux avantages techniques comparativement à la composition témoin selon l'art antérieur qui ne comporte pas du tout de matière d'origine naturelle renouvelable.15 REVENDICATIONS1. Composition à base de matière végétale et de fibres synthétiques caractérisée en ce qu'elle comprend: - au moins 10 % en poids et au plus 95 % en poids d'une composition thermoplastique (a) comprenant au moins une polyoléfine et au moins un amidon thermoplastique et, - au moins 5 % en poids et au plus 90 % en poids de fibres synthétiques (b) de diamètre compris entre 2 et 35 microns et de module spécifique compris entre 25 et 230 GPa.m3/kg. 2. Composition selon la revendication 1, caractérisée en ce qu'elle se présente sous forme de granulés, de copeaux, de feuilles, de plaques, de poudres ou de mats fibreux, aptes à être mis en forme par pressage, thermoformage, extrusion, calandrage, filage, injection ou soufflage. 3. Composition selon la revendication 1 ou 2, caractérisée en ce la composition thermoplastique (a) présente une densité comprise entre 1,1 et 2,5, de préférence comprise entre 1,15 et 2,10 et plus préférentiellement comprise entre 1,3 et 2,0 selon la méthode ISO 1183. 4. Composition selon l'une quelconque des revendications précédentes, caractérisée en ce qu'elle présente un module de flexion supérieur à 1500 MPa, de préférence supérieur à 3000 MPa et mieux supérieur à 5000 MPa, selon la méthode ISO 178. 25 5. Composition selon l'une quelconque des revendications précédentes, caractérisée en ce que la composition thermoplastique (a) comprend au moins une polyoléfine, vierge ou recyclée, choisie parmi les polyéthylènes haute densité (PEHD) , les polyéthylènes basse densité (PEBD), les polyéthylènes linéaires basses densité, les 3 0 polypropylènes homopolymères (PPh), les polypropylènes statistiques (PPs), les 20polypropylènes copolymères (PPc) et les polybutènes, ainsi que les mélanges quelconques de ceux-ci. 6. Composition selon l'une quelconque des revendications précédentes, caractérisée en ce que la composition thermoplastique (a) comprend au moins une polyoléfine obtenue à partir de monomères bio-sourcés, en particulier à partir de bioéthanol ou de bio-méthanol. 7. Composition selon l'une quelconque des revendications précédentes, caractérisée en ce que la composition thermoplastique (a) comprend de l'amidon thermoplastique dont le taux de cristallinité est inférieur à 15 %, de préférence inférieur à 5% et plus préférentiellement inférieur à 1%. 8. Composition selon l'une quelconque des revendications précédentes, caractérisée en ce que la composition thermoplastique (a) comprend au moins un amidon thermoplastique représentant en poids sec, plus de 25 %, de préférence plus de 35 % et plus préférentiellement plus de 50 % de la composition thermoplastique (a). 9. Composition selon l'une quelconque des revendications précédentes, 2 0 caractérisée en ce que la composition thermoplastique (a) comprend en tant qu'amidon thermoplastique, au moins un amidon plastifié obtenu à partir d'amidons natifs, d'amidons prégélatinisés, d'amidons extrudés, d'amidons atomisés, d'amidons fluidifiés, d'amidons oxydés, d'amidons cationiques, d'amidons anioniques, d'amidons hydroxyalkylés, d'amidons réticulés, d' acétates d'amidon, d'esters gras d'amidon et de 25 chaines grasses de 4 à 22 carbones, de dextrines, de maltodextrines et les mélanges quelconque de ces produits. 10. Composition selon l'une quelconque des revendications précédentes, caractérisée en ce que la composition thermoplastique (a) comprend au moins un 3 0 plastifiant , de préférence choisi parmi les diols, les triols, les polyols, les sirops deglucose hydrogénés, les sels d'acides organiques, l'urée, les esters méthyliques, éthyliques ou gras d'acides organiques, les esters acétiques ou gras de mono-alcools, diols, triols ou polyols et les mélanges quelconques de ces produits. 11. Composition selon l'une quelconque des revendications précédentes, caractérisée en que la composition thermoplastique (a) présente une teneur en plastifiant comprise en poids sec comprise entre 4 % et 50 %, de préférence comprise entre 8 % et 40 % et en particulier comprise entre 15 % et 25 %, de la composition thermoplastique (a). 12. Composition selon l'une quelconque des revendications précédentes, caractérisée en ce qu'au sein de la composition thermoplastique (a), la polyoléfine constitue la phase dispersante continue et l'amidon thermoplastique la phase dispersée discontinue. 13. Composition selon l'une quelconque des revendications précédentes, caractérisée en ce que la composition thermoplastique (a) comprend : - de 25 à 85 % en poids d'amidon thermoplastique, - de 10 à 60 % en poids de polyoléfine, 2 0 - et de 4 à 40 % en poids d'au moins un plastifiant, de préférence autre que l'eau. 14. Composition selon l'une quelconque des revendications précédentes, caractérisée en ce que la composition thermoplastique (a) comprend : - de 35 à 85 % en poids d'amidon thermoplastique, 2 5 - de 10 à 50 % en poids de polyoléfine, - et de 10 à 30 % en poids d'au moins un plastifiant, de préférence autre que l'eau. 15. Composition selon l'une quelconque des revendications précédentes, caractérisée en ce que les fibres synthétiques (b) sont choisies parmi les fibres de verre, 3 0 les fibres de carbone, les fibres métalliques et les fibres de polymères synthétiques detempérature de fusion mesurée par DSC supérieure à 180°C et de préférence supérieure à 200°C et/ou de température HDT supérieure à 70°C et de préférence supérieure à 100° C, et plus particulièrement être choisies parmi les fibres de verre courtes, les fibres de verre longues, les fibres de carbone de haute ténacité, les fibres de carbone de haut module, les fibres aramides bas module, les fibres hauts module, les fibres de polyéthylènetérephtalate (PET), les fibres de polybutylènetérephtalate (PBT), les fibres de polypropylène (PP), les fibres de polystyrène (PS) , les fibres de polyamides, les fibres polyuréthanes, les fibres de PLA (en particulier les stéréocomplexes PLLA/PDLA) . 16. Composition selon l'une quelconque des revendications précédentes, caractérisée en ce qu'elle comprend de 10 % à 60 % en poids, de préférence de 10 à 40% et mieux de 15 à 30 % de fibres synthétiques (b). 17. Composition selon l'une quelconque des revendications précédentes, caractérisée en ce que les fibres synthétiques (b) présentent un diamètre compris entre 2 et 35 microns, de préférence compris entre 5 et 30 microns, et mieux compris entre 8 et 15 microns. 2 0 18. Composition selon l'une quelconque des revendications précédentes, caractérisée en ce que les fibres synthétiques (b) présentent un module de rupture en traction compris entre 60 et 450 GPa et de préférence entre 70 et 400 GPa. 19. Composition selon l'une quelconque des revendications précédentes, 2 5 caractérisée en ce qu'elle comprend en outre un agent de liaison choisi parmi les composés porteurs d'au moins deux fonctions, libres ou masquées, identiques ou différentes, choisies parmi les fonctions isocyanates, carbamoylcaprolactames, époxydes, aldhéhydes, halogéno, acides protoniques, anhydrides d'acide, halogénures d'acyle, oxychlorures, trimétaphosphates, alcoxysilanes et les mélanges de ceux-ci. 30 20. Composition selon l'une quelconque des revendications précédentes, caractérisée en ce qu'elle comprend en outre des agents stabilisants au vieillissement, en particulier des agents anti-UV, des agents hydrophobants et des agents antimicrobiens. 21. Composition selon l'une quelconque des revendications précédentes, caractérisée en ce qu'elle est non biodégradable ou non compostable au sens des normes EN 13432, ASTM D 6400 et ASTM D 6868. 10 22. Composition selon l'une quelconque des revendications précédentes, caractérisée en ce qu'elle contient au moins 25 %, de préférence au moins 30 %, et en particulier plus de 40 % de matière d'origine renouvelable selon la méthode de dosage du carbone d'origine renouvelable ASTM D 6866, exprimé par rapport à l'ensemble de ladite composition. 15 23. Procédé de préparation d'une composition à base de matière végétale et de fibres synthétiques selon l'une quelconque des revendications précédentes, caractérisé en ce qu'il comprend les étapes suivantes : (i) sélection d'au moins une composition thermoplastique (a) 2 0 comprenant au moins une polyoléfine et au moins un amidon thermoplastique, (ii) sélection d'au moins un type de fibres synthétiques (b) de diamètre compris entre 2 et 35 microns et de module spécifique compris entre 25 et 230 GPa.m3/kg , (iii) mélange, de préférence mélange thermomécanique, de la 2 5 composition thermoplastique (a) et des fibres synthétiques (b) de manière à obtenir la composition à base de matière végétale et de fibres synthétiques. 24. Procédé selon la revendication 23 caractérisé en ce que l'étape de mélange (iii) est suivie d'un traitement de mise en forme de la composition à base de5matière végétale (iv), à une température comprise entre 80 et 250°C, de préférence comprise entre 120 et 200 °C , et en particulier comprise entre 160 et 185°C. 25. Utilisation d'une composition selon l'une quelconque des revendications 1 à 22 en tant que matériau bioplastique ou matériau composite, utile à la préparation par injection, extrusion, soufflage, calandrage, moulage, thermoformage, compactage, filage, éguitage ou autres techniques, d'objets, de pièces, de flaconnages, de pots, de contenants, de réservoirs, de feuilles, de panneaux, de barreaux, de tasseaux , de profilés de poutres, de tables, de meubles d'intérieur, de mobiliers urbains, de mats, de non-tissés, de garnitures de portes, de parois, de couches isolantes, de pièces automobiles, de pièces électriques, de cablages, de gaines, de tableaux de bord, de capots ou autres produits courants d'usage domestique comme les articles de sports et de loisir, l'électroménager, l'outillage ou utiles à différentes industries comme par exemple l'industrie du bâtiment, de l'emballage, de l'électricité, du transport, de l'aéronautique, de la plaisance et de l'équipement.